(57)【要約】【課題】溶融金属プール部の湯面高さの変動に自在に追随し、溶融金属プール部内の溶融金属の温度低下を抑制できるとともに、溶融金属プール部の湯面に浮遊するスカムを吸着することができ、表面品質に優れた薄肉鋳片を安定して鋳造することが可能なスカム吸収シートを提供する。【解決手段】回転する一対の冷却ロール１１、１１と一対のサイド堰によって形成された溶融金属プール部１６に、溶融金属３を供給し、冷却ロール１１の周面に凝固シェル５を形成・成長させて薄肉鋳片１を製造する双ロール式連続鋳造装置において用いるスカム吸収シート２０であって、スカム吸収シート２０は、溶融金属プール部１６の湯面上に固定機構を用いることなく浮かべられ、スカム吸収シート２０は、少なくとも溶融金属プール部１６の溶融金属３と接触する領域が酸化物の多孔質体で構成されており、前記多孔質体により、溶融金属プール部１６に浮遊するスカムＸを吸着する。【選択図】図３
2019084568.tif 000002
【特許請求の範囲】
【請求項１】
回転する一対の冷却ロールと一対のサイド堰によって形成された溶融金属プール部に、溶融金属を供給し、前記冷却ロールの周面に凝固シェルを形成・成長させて薄肉鋳片を製造する双ロール式連続鋳造装置において用いるスカム吸収シートであって、
前記スカム吸収シートは、前記溶融金属プール部の湯面上に固定機構を用いることなく浮かべられ、
当該スカム吸収シートは、少なくとも前記溶融金属プール部の溶融金属と接触する領域が酸化物の多孔質体で構成されており、
前記多孔質体により、前記溶融金属プール部に浮遊するスカムを吸着することを特徴とするスカム吸収シート。
【請求項２】
前記多孔質体は、セラミックスファイバーからなる多孔質シートで構成されていることを特徴とする請求項１に記載のスカム吸収シート。
【請求項３】
前記多孔質体は、アルミナ又はジルコニアで構成されていることを特徴とする請求項１又は請求項２に記載のスカム吸収シート。
【請求項４】
前記多孔質体は、気孔率が５０％以上９８％以下の範囲内とされていることを特徴とする請求項１から請求項３のいずれか一項に記載のスカム吸収シート。
【請求項５】
回転する一対の冷却ロールと一対のサイド堰によって形成された溶融金属プール部に、溶融金属を供給し、前記冷却ロールの周面に凝固シェルを形成・成長させて薄肉鋳片を製造する双ロール式連続鋳造装置であって、
請求項１から請求項４のいずれか一項に記載のスカム吸収シートが、前記溶融金属プール部の湯面上に固定機構を用いることなく浮かべられていることを特徴とする双ロール式連続鋳造装置。
【請求項６】
回転する一対の冷却ロールと一対のサイド堰によって形成された溶融金属プール部に、溶融金属を供給し、前記冷却ロールの周面に凝固シェルを形成・成長させて薄肉鋳片を製造する薄肉鋳片の製造方法であって、
請求項１から請求項４のいずれか一項に記載のスカム吸収シートが、前記溶融金属プール部の湯面上に固定機構を用いることなく浮かべられていることを特徴とする薄肉鋳片の製造方法。
【発明の詳細な説明】
【技術分野】
【０００１】
本発明は、一対の冷却ロールと一対のサイド堰によって形成された溶融金属プール部に溶融金属を供給し、前記冷却ロールの周面に凝固シェルを形成・成長させて、薄肉鋳片を製造する双ロール式連続鋳造装置において、前記溶融金属プール部の湯面上に配設されるスカム吸収シート、このスカム吸収シートを用いた双ロール式連続鋳造装置及び薄肉鋳片の製造方法に関するものである。
【背景技術】
【０００２】
金属の薄肉鋳片を製造する方法として、内部に水冷構造を有し互いに逆方向に回転する一対の冷却ロールを備え、回転する一対の冷却ロールと一対のサイド堰によって形成された溶融金属プール部に溶融金属を供給し、前記冷却ロールの周面に凝固シェルを形成・成長させ、一対の冷却ロールの外周面にそれぞれ形成された凝固シェル同士をロールキス点で圧着して所定の厚さの薄肉鋳片を製造する双ロール式連続鋳造装置が提供されている。このような双ロール式連続鋳造装置は、各種金属において適用されている。
【０００３】
ここで、上述の双ロール式連続鋳造装置においては、酸化物等が溶融金属プール部の湯面上に浮上して、スカムと称する膜状の異物が形成され、このスカムが冷却ロールの周面に断続的に巻き込まれるおそれがあった。巻き込まれたスカムは、薄肉鋳片の冷却不均一、薄肉鋳片の表面割れ、表面疵、鋳片品質の低下等の原因となる。
そこで、上述の双ロール式連続鋳造装置を用いて薄肉鋳片を鋳造する際に、スカムの発生及びスカムの巻き込みを抑制する様々な手段が提案されている。
【０００４】
例えば、特許文献１には、湯溜部における溶鋼の湯面を、一枚以上の板状の固体酸化物、又は、スカムを固相化した固体酸化物で覆うことにより、表面性状に優れた薄帯鋳片を製造する双ドラム式連続鋳造方法が提案されている。
また、特許文献２には、溶鋼溜め湯面全体を上方から覆うカバー本体の短辺堰と直交する方向に沿う両端部下面に、溶鋼内に浸漬する浸漬部を形成するとともに、この両浸漬部間のカバー本体の下面中央に形成された空間部内に、湯面に浮遊する波立ち吸収部材を配置した湯面保護カバーが提案されている。
【先行技術文献】
【特許文献】
【０００５】
【特許文献１】特開２００２−２７３５５１号公報
【特許文献２】特開平０９−１４１３９７号公報
【発明の概要】
【発明が解決しようとする課題】
【０００６】
ところで、特許文献１に記載された双ドラム式連続鋳造方法においては、溶鋼の湯面を、一枚以上の板状の固体酸化物で覆うことにより、スカムを固体酸化物に付着させている。しかしながら、板状の固体酸化物においては、スカムを十分に付着させて除去することは困難であった。また、スカムを固化させて固体酸化物を形成する場合には、安定して固体酸化物を形成することができないおそれがあった。また、固体酸化物によって、溶鋼温度が低下してしまい、鋳造を安定して行うことができないおそれがあった。
【０００７】
また、特許文献２に記載された湯面保護カバーにおいては、カバー本体の凹部に波立ち吸収板を配置し、カバーの浸漬部に押し込まれた鉄板などの支持部材でその吸収板の下面を支持している。したがって、その吸収板が接する溶鋼湯面の面積はカバーの浸漬部や支持部材の無い範囲に限定される。また、吸収板はカバー本体にほぼ固定されているので、鋳造中の湯面高さの変動には追随しない。さらに、この波立ち吸収板はカオリン製のウール材で構成されていてＳｉＯ２成分を多く含むため、溶鋼に接触させて湯面上に浮遊するスカムを吸着させるには不向きである。これらのことから、特許文献２に記載された発明では、スカムの吸着除去については考えられていなかったと推測できる。
【０００８】
本発明は、前述した状況に鑑みてなされたものであって、溶融金属プール部の湯面高さの変動に自在に追随し、溶融金属プール部内の溶融金属の温度低下を抑制できるとともに、溶融金属プール部の湯面に浮遊するスカムを吸着することができ、表面品質に優れた薄肉鋳片を安定して鋳造することが可能なスカム吸収シート、このスカム吸収シートを備えた双ロール式連続鋳造装置、及び、薄肉鋳片の製造方法を提供することを目的とする。
【課題を解決するための手段】
【０００９】
上記課題を解決するために、本発明に係るスカム吸収シートは、回転する一対の冷却ロールと一対のサイド堰によって形成された溶融金属プール部に、溶融金属を供給し、前記冷却ロールの周面に凝固シェルを形成・成長させて薄肉鋳片を製造する双ロール式連続鋳造装置において用いるスカム吸収シートであって、前記スカム吸収シートは、前記溶融金属プール部の湯面上に固定機構を用いることなく浮かべられ、当該スカム吸収シートは、少なくとも前記溶融金属プール部の溶融金属と接触する領域が酸化物の多孔質体で構成されており、前記多孔質体により、前記溶融金属プール部に浮遊するスカムを吸着することを特徴としている。
【００１０】
この構成のスカム吸収シートによれば、少なくとも前記溶融金属プール部の溶融金属と接触する領域が酸化物の多孔質体で構成されているので、スカムとの濡れ性が良く、多孔質体の気孔部にスカムを吸収することができる。一方、酸化物の多孔質体は、溶融金属との濡れ性が悪いため、気孔部に溶融金属が入り込むことを抑制できる。また、スカム吸収シートに対して溶融金属の表面張力が作用するため、スカム吸収シートと冷却ロールとが一定距離を保つことになり、冷却ロール間にスカム吸収シートが巻き込まれることがない。したがって、スカム吸収シートを支持したり固定したりする必要は無く、むしろ、湯面高さが変動した場合であっても、冷却ロールのロール面に沿ってスカム吸収シートの位置が変動し、湯面上に安定して配置することが可能となるので、固定機構を用いない方がスカムを吸収する目的には好適である。さらに、固定機構を用いていないので、スカム吸収シートによって湯面を広く覆うことができる。
よって、スカムの巻き込みを抑制でき、表面品質に優れた薄肉鋳片を製造することができる。
【００１１】
さらに、多孔質体は、気孔部にガスを有しており、断熱性に優れ、かつ、熱容量も小さいことから、スカム吸収シートによって溶融金属が温度低下することを抑制でき、安定して鋳造を行うことができる。また、スカム吸収シートの温度が低い鋳造初期においても、断熱性に優れた多孔質体により、スカム吸収シートの表面に地金が形成されることを抑制できる。この点からも、固定機構を用いない方が操業中の湯面高さの変動に自在に追随できるので、溶融金属中に強制的に押し込まれたり、逆にシートと湯面との間に空隙ができたりもしないために有利である。
【００１２】
ここで、本発明のスカム吸収シートにおいては、前記多孔質体は、セラミックスファイバーからなる多孔質シートで構成されていることが好ましい。
この場合、セラミックスファイバーからなる多孔質シートによって多孔質体を形成することができる。また、鋳造条件に応じて、熱伝導性、耐熱性等を考慮してセラミックスファイバーからなる多孔質シートを選択することで、的確にスカムを吸収することが可能となる。
【００１３】
また、本発明のスカム吸収シートにおいては、前記多孔質体は、アルミナ又はジルコニアで構成されていることが好ましい。
アルミナ及びジルコニアは、溶融金属との濡れ性が悪く、かつ、スカムとの濡れ性が良いことから、スカム吸収シートの溶融金属と接触する領域に多孔質体を形成することによってスカム除去効果が高くなる。また、溶融金属と接した際に多孔質体の気孔部に溶融金属が入り込むことが抑制され、断熱性が維持されることになる。
【００１４】
さらに、本発明のスカム吸収シートにおいては、前記多孔質体は、気孔率が５０％以上９８％以下の範囲内、厚さが０．５ｍｍ以上１０ｍｍ以下の範囲内とされていることが好ましい。
この場合、多孔質体の気孔率が５０％以上とされているので、気孔部が十分に確保されており、スカムを十分に吸収することができるとともに、断熱性に優れている。一方、多孔質体の気孔率が９８％以下とされているので、多孔質層の強度が確保される。
【００１５】
本発明の双ロール式連続鋳造装置は、回転する一対の冷却ロールと一対のサイド堰によって形成された溶融金属プール部に、溶融金属を供給し、前記冷却ロールの周面に凝固シェルを形成・成長させて薄肉鋳片を製造する双ロール式連続鋳造装置であって、前述のスカム吸収シートが、前記溶融金属プール部の湯面上に固定機構を用いることなく浮かべられていることを特徴としている。
【００１６】
また、本発明の薄肉鋳片の製造方法は、回転する一対の冷却ロールと一対のサイド堰によって形成された溶融金属プール部に、溶融金属を供給し、前記冷却ロールの周面に凝固シェルを形成・成長させて薄肉鋳片を製造する双ロール式連続鋳造装置であって、前述のスカム吸収シートが、前記溶融金属プール部の湯面上に固定機構を用いることなく浮かべられていることを特徴としている。
【００１７】
この構成の双ロール式連続鋳造装置及び薄肉鋳片の製造方法によれば、少なくとも前記溶融金属プール部の溶融金属と接触する領域が酸化物の多孔質体で構成されたスカム吸収シートが、前記溶融金属プール部の湯面上に固定機構を用いることなく浮かべられているので、溶融金属プール部の湯面に浮遊するスカムを吸着することができる。また、スカム吸収シートによって溶融金属が温度低下することを抑制できる。よって、表面品質に優れた薄肉鋳片を安定して鋳造することが可能となる。
【発明の効果】
【００１８】
上述のように、本発明によれば、溶融金属プール部の湯面高さの変動に自在に追随し、溶融金属プール部内の溶融金属の温度低下を抑制できるとともに、溶融金属プール部の湯面に浮遊するスカムを吸着することができ、表面品質に優れた薄肉鋳片を安定して鋳造することが可能なスカム吸収シート、このスカム吸収シートを備えた双ロール式連続鋳造装置、及び、薄肉鋳片の製造方法を提供することができる。
【図面の簡単な説明】
【００１９】
【図１】本発明の実施形態である双ロール式連続鋳造装置の一例を示す説明図である。
【図２】図１に示す双ロール式連続鋳造装置の一部拡大説明図である。
【図３】図１に示す双ロール式連続鋳造装置の溶鋼プール部の断面説明図である。
【図４】図３に示す溶鋼プール部の上面説明図である。
【図５】本発明の実施形態であるスカム吸収シートの拡大説明図である。
【図６】溶鋼プール部の湯面高さ変動時のスカム吸収シートの動作を示す説明図である。
【発明を実施するための形態】
【００２０】
以下に、本発明の実施形態について、添付した図面を参照して説明する。以下の実施形態においては、鋳造する対象金属を鋼として説明する。なお、本発明は、以下の実施形態に限定されるものではない。
本実施形態では、溶融金属として溶鋼を用いており、鋼材からなる薄肉鋳片を製造するものとされている。なお、鋼種としては、例えば０．００１〜０．０１％Ｃ極低炭鋼、０．０２〜０．０５％Ｃ低炭鋼、０．０６〜０．４％Ｃ中炭鋼、０．５〜１．２％Ｃ高炭鋼、ＳＵＳ３０４鋼に代表されるオーステナイト系ステンレス鋼、ＳＵＳ４３０鋼に代表されるフェライト系ステンレス鋼、３．０〜４．０％Ｓｉ方向性電磁鋼、０．１〜６．５％Ｓｉ無方向性電磁鋼等（なお、％は、質量％）が挙げられる。
また、本実施形態では、製造される薄肉鋳片１の幅が２００ｍｍ以上１８００ｍｍ以下の範囲内、厚さが０．８ｍｍ以上５ｍｍ以下の範囲内とされている。
【００２１】
本実施形態である薄肉鋳片の製造方法に用いられる双ロール式連続鋳造装置１０について説明する。
図１に示す双ロール式連続鋳造装置１０は、一対の冷却ロール１１、１１と、薄肉鋳片１を支持するピンチロール１２，１２及び１３，１３と、一対の冷却ロール１１、１１の幅方向端部に配設されたサイド堰１５と、これら一対の冷却ロール１１、１１とサイド堰１５とによって画成された溶鋼プール部１６に供給される溶鋼３を保持するタンディッシュ１８と、このタンディッシュ１８から溶鋼プール部１６へと溶鋼３を供給する浸漬ノズル１９と、を備えている。
【００２２】
この双ロール式連続鋳造装置１０においては、溶鋼３が回転する冷却ロール１１，１１に接触して冷却されることにより、冷却ロール１１，１１の周面の上で凝固シェル５、５が成長し、一対の冷却ロール１１，１１にそれぞれ形成された凝固シェル５、５同士がロールキス点で圧着されることによって、所定厚みの薄肉鋳片１が鋳造される。
【００２３】
ここで、図３に示すように、溶鋼プール部１６には、溶鋼３が貯留されており、溶鋼プール部１６の湯面にはスカムＸと称する酸化物被膜が断続的に浮上する。
このスカムＸは湯面上に堆積、浮遊しており、回転する冷却ロール１１と薄肉鋳片１の間に巻き込まれると、薄肉鋳片１の表面疵の原因となる。
【００２４】
そこで、図１から図３に示すように、上述のスカムＸが冷却ロール１１と薄肉鋳片１との間に巻き込まれることを抑制するために、溶鋼プール部１６の湯面上には、本実施形態であるスカム吸収シート２０が配置されている。
このスカム吸収シート２０は、溶鋼プール部１６の湯面上に固定機構を用いることなく浮かべられて使用され、溶鋼プール部１６の湯面上に浮上してきたスカムを付着し、回転する冷却ロール１１に巻き込まれるのを防止する役割を担う。
【００２５】
ここで、上述のスカム吸収シート２０には、以下に示す性能が求められる。
１）溶鋼との接触面が、溶鋼と濡れにくい（接触角が１１８°より大きい）こと。
２）溶鋼に対し耐食性を有すること。
３）酸化物（主にアルミナ）からなるスカムとの親和性が強く、容易に付着・吸収すること。
４）耐熱衝撃性を有するとともに熱容量が小さく断熱作用があること。溶鋼に接しても破損することなく、湯面上に配置することにより湯面を保温し、溶鋼の温度低下を抑制でき、表面に地金が形成され難いこと。
５）軽量であり、溶鋼プール部１６の湯面上に固定機構を用いることなく安定して浮遊すること。
６）溶鋼流れに沿って冷却ロール１１に近接しても、冷却ロール１１と一定の距離を保ち、冷却ロール１１に巻き込まれないこと。
【００２６】
以上のことから、スカム吸収シート２０のうち、少なくとも溶鋼に接触する領域は、酸化物の多孔質体で構成する必要がある。スカム吸収シート２０の全体を酸化物の多孔質体で構成してもよい。
酸化物の多孔質体で形成したスカム吸収シート２０は、上述した性能を満足する。よって、スカム吸収シート２０は、溶鋼プール部１６の湯面上に浮上してくるスカムＸを付着吸収することができるとともに、溶鋼３の温度低下を抑制することができる。また、スカム吸収シート２０における地金の発生が抑制される。
【００２７】
ここで、本実施形態においては、スカム吸収シート２０を構成する酸化物の多孔質体は、アルミナ又はジルコニアで構成されており、より具体的には、アルミナ又はジルコニアからなる繊維（セラミックスファイバー）の集合体とされていることが好ましい。
ここで、スカム吸収シート２０（多孔質体）を構成するアルミナ又はジルコニアは、溶鋼との濡れ性が悪く、溶鋼との接触角が１１８°よりも大きいものとされている。
また、スカム吸収シート２０（多孔質体）を構成する繊維（セラミックスファイバー）の外径は、例えば１μｍ以上２０μｍ以下の範囲内とされている。
【００２８】
そして、本実施形態においては、スカム吸収シート２０（多孔質体）は、気孔率Ｐが５０％以上９８％以下の範囲内とされていることが好ましい。
ここで、上述の気孔率Ｐ（％）は、スカム吸収シート２０（多孔質体）の見掛け密度をＭ１、スカム吸収シート２０（多孔質体）と同組成物質の密度Ｍ０とした際に、以下の式で算出される。
Ｐ＝１００×（１−Ｍ１／Ｍ０）
なお、上述のアルミナ又はジルコニアからなる繊維（セラミックスファイバー）の集合体からなるスカム吸収シート２０（多孔質体）においては、１／３程度の厚さまで圧縮しても元の厚さに復元することから、見掛け密度は圧縮する前の状態で測定したものを用いた。
【００２９】
ここで、スカム吸収シート２０（多孔質体）の気孔率Ｐを５０％以上とすることにより、断熱効果を十分確保することができる。一方、スカム吸収シート２０（多孔質体）の気孔率Ｐを９８％以下とすることで、スカム吸収シート２０（多孔質体）の強度を確保することができる。
なお、断熱効果を確実に奏功せしめるためには、スカム吸収シート２０（多孔質体）の気孔率Ｐの下限を８０％以上とすることがより好ましく、８８％以上とすることがさらに好ましい。また、スカム吸収シート２０（多孔質体）の強度を十分に確保するためには、スカム吸収シート２０（多孔質体）の気孔率Ｐの上限を９７％以下とすることが好ましく、９６％以下とすることがさらに好ましい。
【００３０】
また、本実施形態においては、スカム吸収シート２０（多孔質体）は、その厚さが１．０ｍｍ以上１０ｍｍ以下の範囲内とされていることが好ましい。
スカム吸収シート２０（多孔質体）の厚さを１．０ｍｍ以上とすることにより、十分な断熱効果を得ることができ、かつ、強度を確保することができる。一方、スカム吸収シート２０（多孔質体）の厚さが１０ｍｍを超えても断熱効果が飽和する。また、省スペース化の観点からも必要以上に厚くする必要はない。
なお、強度を確保するとともに断熱効果を確実に奏功せしめるためには、スカム吸収シート２０（多孔質体）の厚さの下限を２ｍｍ以上とすることが好ましい。また、さらなる省スペース化のためには、スカム吸収シート２０（多孔質体）の厚さの上限を５ｍｍ以下とすることがさらに好ましい。
【００３１】
また、本実施形態においては、スカム吸収シート２０（多孔質体）の見掛け密度は、０．１１ｇ／ｃｍ３以上２．００ｇ／ｃｍ３以下の範囲内とされていることが好ましい。
スカム吸収シート２０（多孔質体）の見掛け密度を、０．１１ｇ／ｃｍ３以上とすることにより、強度を確保することができる。一方、スカム吸収シート２０（多孔質体）の見掛け密度を、２．００ｇ／ｃｍ３以下とすることにより、溶鋼プール部１６の湯面上に固定機構を用いることなく安定して浮遊させることができる。
なお、さらに強度を確保するためには、スカム吸収シート２０（多孔質体）の見掛け密度の下限を０．１７ｇ／ｃｍ３以上とすることが好ましく、０．２３ｇ／ｃｍ３以上とすることがさらに好ましい。また、さらに安定して溶鋼プール部１６の湯面上に固定機構を用いることなく浮遊させるためには、スカム吸収シート２０（多孔質体）の見掛け密度の上限を０．７９ｇ／ｃｍ３以下とすることが好ましく、０．４７ｇ／ｃｍ３以下とすることがさらに好ましい。
【００３２】
このような構成とされたスカム吸収シート２０は、図３に示すように、溶鋼プール部１６の湯面上に、固定機構を用いることなく浮かべられる。
ここで、溶鋼プール部１６の湯面においては、冷却ロール１１の回転に伴って、冷却ロール１１側に向かうように溶鋼が流動する。このため、湯面上を浮遊するスカム吸収シート２０は、冷却ロール１１に近接することになる。
【００３３】
本実施形態であるスカム吸収シート２０においては、溶鋼との濡れ性が悪く、溶鋼の接触角が１１８°より大きいので、スカム吸収シート２０と冷却ロール１１との間の溶鋼の表面張力により、スカム吸収シート２０と冷却ロール１１との間に一定の距離（限界距離）が確保されることになる。
すなわち、図５に示すように、重力ｇと表面張力σと内圧ｆｐが釣り合うように作用することで、スカム吸収シート２０と冷却ロール１１との間に一定の距離（限界距離）が確保される。
また、上述の限界距離は一定であることから、溶鋼プール部１６の湯面高さが変動しても、図６に示すように、冷却ロール１１の周面に沿ってスカム吸収シート２０が移動することになる。
【００３４】
以上のような構成とされた本実施形態であるスカム吸収シート２０、双ロール式連続鋳造装置、及び、薄肉鋳片１の製造方法によれば、スカム吸収シート２０の少なくとも溶鋼プール部１６の溶鋼と接触する領域が酸化物の多孔質体で構成されているので、スカムＸとの親和性が高く、多孔質体の気孔部にスカムＸを吸収することができる。また、多孔質体が酸化物で構成されており、溶鋼３との濡れ性が悪いため、気孔部に溶鋼３が入り込むことを抑制できる。
【００３５】
さらに、スカム吸収シート２０に溶鋼の表面張力が作用することで、スカム吸収シート２０と冷却ロール１１とが一定距離（限界距離）を保つことになり、冷却ロール１１間にスカム吸収シート２０が巻き込まれることがない。また、湯面高さが変動した場合であっても、図６に示すように、冷却ロール１１のロール面に沿ってスカム吸収シート２０の位置が変動することになり、湯面上に安定して配置することが可能となる。
【００３６】
また、スカム吸収シート２０を構成する多孔質体は、その気孔部にガスを有しており、断熱性に優れ、かつ、熱容量も小さいことから、スカム吸収シート２０によって溶鋼が温度低下することを抑制でき、安定して鋳造を行うことができる。また、スカム吸収シート２０の温度が低い鋳造初期においても、断熱性に優れた多孔質体により、スカム吸収シート２０の表面に地金が形成されることを抑制できる。
【００３７】
さらに、本実施形態の好ましい形態では、スカム吸収シート２０を構成する多孔質体は、セラミックスファイバーからなる多孔質シートで構成されており、具体的には、アルミナ又はジルコニアのファイバーで構成されているので、溶鋼３との濡れ性が悪く、溶鋼３の接触角が１１８°より大きいので、多孔質体の気孔部に溶鋼３が入り込むことが抑制される。また、スカムとの親和性が高いことから、多孔質体の気孔部にスカムＸを効率的に吸着させることが可能となる。
【００３８】
また、本実施形態の好ましい形態では、スカム吸収シート２０を構成する多孔質体の気孔率Ｐが５０％以上とされているので、断熱効果を十分確保することができるとともに、気孔部によってスカムＸを吸着することができる。
また、スカム吸収シート２０を構成する多孔質体の気孔率Ｐが９８％以下とされているので、スカム吸収シート２０（多孔質体）の強度を確保することができる。
【００３９】
さらに、本実施形態の好ましい形態では、スカム吸収シート２０（多孔質体）の見掛け密度が、０．１１ｇ／ｃｍ３以上２．００ｇ／ｃｍ３以下の範囲内とされているので、スカム吸収シート２０（多孔質体）の強度を確保することができるとともに、溶鋼プール部１６の湯面上に固定機構を用いることなく安定して浮遊させることができる。
また、本実施形態の好ましい形態では、スカム吸収シート２０（多孔質体）は、その厚さｔが１．０ｍｍ以上１５ｍｍ以下の範囲内とされているので、十分な断熱効果を得ることができ、かつ、強度を確保することができる。
【００４０】
以上のことから、本実施形態のスカム吸収シート２０においては、溶鋼プール部１６の湯面上に安定して浮遊させることが可能となり、このスカム吸収シート２０によってスカムＸを的確に吸収することができ、表面品質に優れた薄肉鋳片１を安定して製造することができる。また、スカム吸収シート２０によって溶鋼３の温度が低下することが抑制されるとともに、スカム吸収シート２０に地金が生成することを抑制できる。
【００４１】
以上、本発明の実施形態であるスカム吸収シート、双ロール式連続鋳造装置及び薄肉鋳片の製造方法について具体的に説明したが、本発明はこれに限定されることはなく、その発明の技術的思想を逸脱しない範囲で適宜変更可能である。
例えば、本実施形態では、図１に示すように、ピンチロールを配設した双ロール式連続鋳造装置を例に挙げて説明したが、これらのロール等の配置に限定はなく、適宜設計変更してもよい。
【００４２】
また、溶鋼プール部において、浸漬ノズルと冷却ロールとの間にスカム堰を配置してもよい。スカム堰を配置した際には、スカム堰と冷却ロールとの間の湯面上にスカム吸収シートを浮かべることになる。これにより、スカム堰で除去できなかったスカムをスカム吸収シートによって吸着・除去することが可能となる。
【実施例】
【００４３】
以下に、本発明の効果を確認すべく、実施した実験結果について説明する。
【００４４】
冷却ロールの直径６００ｍｍ、冷却ロールの幅８００ｍｍ、溶鋼プール部における溶鋼深さ２１２ｍｍ、冷却ロールの周速度５０ｍ／ｍｉｎにて、厚さ２ｍｍの薄肉鋳片を鋳造した。薄肉鋳片の組成は、質量％で０．０５％Ｃ、０．６％Ｓｉ、１．５％Ｍｎ、０．０３％Ａｌ、残部Ｆｅ及び不純物である。この組成の鋼の液相線温度は１５１７℃であり、過熱度３０〜５０℃となる溶鋼プール部に注入する溶鋼温度は１５４７〜１５６７℃とした。
【００４５】
（本発明例１）
本発明例１では、以下に示すスカム吸収シートを、固定機構を用いることなく、各ロール面に対向するように２枚浮かべて、鋳造を実施した。
・サイズ：横７８０ｍｍ、縦７０ｍｍ、厚さ２．５ｍｍ  
・材質：ジルコニアファイバー
・気孔率：９６％
【００４６】
（本発明例２）
本発明例２では、以下に示すスカム吸収シートを、固定機構を用いることなく、各ロール面に対向するように２枚浮かべて、鋳造を実施した。
・サイズ：横７６０ｍｍ、縦６５ｍｍ、厚さ１０ｍｍ  
・材質：アルミナファイバー
・気孔率：８５％
【００４７】
（本発明例３）
本発明例３では、スカム堰とスカム吸収シートとを併用した。
スカム堰は、材質はアルミナグラファイトとし、サイズは幅７２０ｍｍ、厚さ１０ｍｍ、高さ２００ｍｍとした。このスカム堰を斜めに立てて浸漬深さ２５ｍｍとなるように、溶鋼プール部内に配置した。
そして、以下に示すスカム吸収シートを、固定機構を用いることなく、各ロール面に対向するように、スカム堰と冷却ロールとの間にそれぞれ１枚ずつ（計２枚）浮かべて、鋳造を実施した。
・サイズ：横７８０ｍｍ、縦３２ｍｍ、厚さ５ｍｍ  
・材質：アルミナファイバー
・気孔率：９２％
【００４８】
（比較例１）
比較例１では、溶鋼プール部の湯面には、スカム堰及びスカム吸収シートを配置せず、浸漬ノズルを除いて自由表面とした。
【００４９】
（比較例２）
比較例２では、溶鋼プール部の湯面に、高さ位置を一定とし、以下に示す板材を水平に装入した。
・サイズ：横７２０ｍｍ、縦１６６ｍｍ、厚さ１０ｍｍ（中央部にノズルを配置するための開口部あり）
・材質：アルミナグラファイト
【００５０】
本発明例１〜３、比較例１，２の条件で鋳造を実施し、薄肉鋳片の長さ１ｍ当たりのスカム痕(縦、横各１０ｍｍ程度の大きさのスカムが付着した痕)の個数、スカム疵（微小割れ。スカム痕の内部と周囲に生じる疵）の個数を評価した。また、鋳造初期の湯面の皮張りの有無を確認した。評価結果を表１に示す。
【００５１】
【表１】
2019084568.tif 000003
【００５２】
本発明例１〜３においては、スカム吸収シートが安定して湯面上に浮遊しており、鋳片へのスカム巻込みは非常に少なかった。鋳造中に湯面近くに設けたＣＣＤカメラで観察すると、鋳造中に±５ｍｍの湯面レベル変動があったにも係わらず、スカム吸収シートの一辺と回転する冷却ロールとの距離は２〜３ｍｍの間でほぼ一定に保たれていた。鋳造後にスカム吸収シートを回収し調査したところ、該シートの溶鋼接触面にほぼ全面にスカム付着が認められ、スカム吸収効果が確認された。３分間の鋳造の後、終了時に付着する残溶鋼分を含めたスカムの付着厚さは、本発明例１〜３のいずれも約０．５ｍｍであった。
また、鋳造時の溶鋼プールにおける皮張りの発生は初期においても発生せず、該シートの断熱効果が確認された。
【００５３】
鋳造した薄肉鋳片について、表面状況を観察した結果、本発明例１〜３ともにスカム痕が鋳片長１ｍ当たり１個未満であり、スカム疵の発生は鋳片長１ｍ当たり０．２個以下であった。
このように、本発明例１〜３のいずれもスカム疵の発生が確認されずに、薄肉鋳片を安定して鋳造することができた。
【００５４】
これに対して、比較例１においては、鋳片へのスカム巻込みが頻繁に発生した。湯面近くのＣＣＤカメラで観察すると、スカム堰と冷却ロール間の湯面に浮遊するスカムが、回転するロール面に断続的に巻き込まれることが確認された。また、鋳造初期において、スカム堰の両側面とサイド堰の間隙に湯面の皮張りが生じていることがわかった。
比較例１にて鋳造した薄肉鋳片について表面状況を観察した結果、スカム痕は鋳片長１ｍ当たり１０個以上と頻発し、スカム疵も鋳片長１ｍ当たり３個以上発生していることが確認された。
【００５５】
比較例２においては、鋳片へのスカム巻込みが湯面変動時に頻繁に発生した。湯面近くのＣＣＤカメラで観察すると、鋳造中に±５ｍｍの湯面レベル変動に対し、湯面上昇時は固定板と冷却ロール間との距離が大きくなって８ｍｍ以上離れ、この間の湯面に浮遊するスカムが、回転するロール面に断続的に巻き込まれることが確認された。また、湯面下降時は固定板の下面より湯面が低くなって、湯面上に浮遊するスカムがそのまま回転するロール面に巻き込まれることが確認された。また、鋳造初期において、固定板の両側面とサイド堰の間隙に湯面の皮張りが生じていることがわかった。
比較例２にて鋳造した薄肉鋳片について表面状況を観察した結果、スカム痕は鋳片長１ｍ当たり５個と頻発し、スカム疵も鋳片長１ｍ当たり１個以上発生していることが確認された。
【００５６】
以上の結果から、本発明によれば、スカム疵を抑制することが可能であることが確認された。
【符号の説明】
【００５７】
１  薄肉鋳片
３  溶鋼
５  凝固シェル
１１  冷却ロール
１６  溶鋼プール部（溶融金属プール部）
２０  スカム吸収シート
【図１】
2019084568.tif 000004
【図２】
2019084568.tif 000005
【図３】
2019084568.tif 000006
【図４】
2019084568.tif 000007
【図５】
2019084568.tif 000008
【図６】
2019084568.tif 000009